НАПОЛНЕННАЯ КОМПОЗИЦИЯ НА ОСНОВЕ ПОЛИВИНИЛХЛОРИДА ДЛЯ ПРОФИЛЬНЫХ ИЗДЕЛИЙ И СПОСОБ ЕЕ ПОЛУЧЕНИЯ
FILLED POLYVINYL CHLORIDE-BASED COMPOSITION FOR PROFILED ARTICLES AND METHOD FOR PRODUCTION THEREOF

Изобретение относится к наполненным композициям на основе поливинилхлорида (ПВХ), перерабатываемых методом экструзии в профильные изделия, используемые в строительстве, мебельной промышленности и т.д.
Наполненные композиции на основе поливинилхлорида для профильных изделий должны легко перерабатываться, иметь предпочтительно высокий уровень физико-механических свойств, низкое водопоглощение и отсутствие изменения цвета в процессе переработки.
Перерабатываемость (технологичность) наполненной композиции может оцениваться временем пластикации, т.е. временем перехода композиции в расплав, и динамической термостабильностью, характеризующей устойчивость к деструкции и изменению цвета композиции в процессе переработки.
Перед авторами изобретения стояла задача улучшения перерабатывемости наполненной композиции на основе поливинилхлорида и повышения ее физико-механических свойств.
Анализ существующего уровня техники выявил аналоги наполненных композиций, перерабатываемых методом экструзии в профильные изделия.
Известна ПВХ-композиция, предназначенная для производства строительных и мебельных профилей и панелей, предпочтительно содержащая на 100 мас.ч. ПВХ суспензионного 0,6-3,0 мас.ч. стабилизатора, 0,4-0,8 мас.ч. смазки, 1-10 мас.ч. минерального наполнителя, 0,15-3,0 мас.ч. порообразователя, 3-25 мас.ч. ПВХ эмульсионного и 6-29 мас.ч. древесного наполнителя, обработанного 2,5-3,5 мас.ч. полиэтиленгликоля или 1,5-2,5 мас.ч. алкилфенилполиэтиленгликоля.
2
Способ получения ПВХ-композиции включает предварительное смешение древесного наполнителя с полиэтиленгликолем или алкилфенилполиэтиленгликолем в течение 20 мин при постепенном повышении температуры до 140°С и последующее его смешение при температуре 120°С в течение 10 мин с ПВХ и остальными компонентами. Экструдирование осуществляют по зонам от 165°С до 185°С. (Авторское свидетельство НРБ №42763, C08L 27/06, 1988 г.). Прочность профилей на основе этой композиции составляет 25-44 МПа, ударопрочность 6-28 кДж/м, водопоглощение 0,5-0,8 мас.%. Технологичность этой композиции оценивалась по времени пластикации. Этих данных в авторском свидетельстве нет. Однако воспроизведение композиции и способа ее получения показало, что время ее пластикации при 180°С составляет 4-6 мин, то есть композиция имеет достаточно большое время перехода в расплав, а это увеличивает время выдержки материала в экструдере за счет снижения скорости экструдирования.
Также была заявлена ПВХ-композиция для профилей и листов для мебельной и строительной промышленности, содержащая на 100 мас.ч. ПВХ 2-5 мас.ч. стабилизатора, до 1,5 мас.ч. смазки, до 5,0 мас.ч. модификатора и 6-30 мас.ч. древесного наполнителя, предварительно обработанного 5-30 мас.ч. ненасыщенной полиэфирной смолы на основе полипропиленгликоля, малеинового и фталевого ангидрида с молекулярной массой от 300 до 3000 (Авторское свидетельство НРБ №46217, C08L 27/06, 1989 г.).
ПВХ-композицию получают путем предварительного смешения древесного наполнителя с ненасыщенной полиэфирной смолой при постепенном повышении температуры до 160°C с последующим его смешением с ПВХ и остальными компонентами композиции. Экструдирование осуществляют по зонам от 130 до 180°С.
Материал не пригорает в экструдере при переработке, пластичная деформация при температуре 65-75°С составляет ~10 МПа. Однако для таких композиций время пластикации составляет 3-4 мин при 180°С, а динамическая термостабильность 30-40 мин, в результате получаемые изделия приобретают темно-бежевую окраску.
Известны также термопластичные смолы для получения экструзионных профилей, содержащие 10-65 мас.% целлюлозного наполнителя, обработанного 0,5-12 мас.% глиоксалем. В качестве термопластичной смолы может использоваться полиэтилен, полипропилен, ПВХ и др. в смеси с термостабилизатором, антиоксидантом, смазкой, неорганическими наполнителями и т.д. (патент США №4687793, С08К 9/04, 1987 г.).
Способ получения композиции включает предварительное смешение при 110°С в течение 15 мин целлюлозного наполнителя с глиоксалем и последующее его смешение с остальными компонентами при 110°С в течение 5 мин.
Приведенные в этом патенте практические примеры осуществления изобретения показывают, что материалы профилей обладают низкой прочностью и модулем упругости.
Наиболее близкой по технической сущности и достигаемому эффекту к предлагаемому изобретению является ПВХ-композиция и способ ее получения по авторскому свидетельству Республики Болгария №49553, C08L 27/06, 1991 г. (прототип). ПВХ-композиция по прототипу включает на 100 мас.ч. суспензионного ПВХ 10-65 мас.ч. древесной муки или гидролизованного порошка лигнина, 1,4-9,1 мас.ч. активатора наполнителя - хлорированного полиэтилена, 1,5-2,0 мас.ч. влагопоглощающего вещества (оксида кальция, гидроксида кальция), 5,9-8,5 мас.ч. термостабилизатора (1-1,5 мас.ч. двухосновного фосфита олова, 1-1,5 мас.ч. стеарата олова, 0,3-1,5 мас.ч. стеарата кальция и 0,3-2,5 мас.ч. эпоксидированного соевого масла), 1,1-4,0 мас.ч. пластификатора (диоктилфталат, диизооктилфталат или диизобутилфталат), 2-4,2 мас.ч. смазки (смесь стеариновой кислоты, алифатического эфира монокарбоновой кислоты с одноосновным спиртом, эфира дикарбоновой кислоты с двухосновным спиртом), до 1,5 мас.ч. диоксида титана, до 5,0 мас.ч. карбоната кальция и 0,4-2,6 мас.ч. диспергирующего вещества.
Способ получения ПВХ-композиции включает предварительное смешение при температуре 110-115°С древесного наполнителя с активатором - хлорированным полиэтиленом и влагопоглощающим веществом (оксидом или гидроксидом кальция) с последующим смешением с ПВХ и остальными компонентами композиции при 130-135°С. Композицию охлаждают до 30-35°С и экструдируют при температуре 150-175°С.
2
Композиция по прототипу имеет следующие показатели: время пластикации при 180°С 2,0-3,5 мин, динамическую термостабильность 38-45 мин, прочность при разрыве 20,3-35,3 МПа, модуль упругости при изгибе 2,5-3,5 ГПа, ударную вязкость по Шарпи 2,9-4,7 кДж/м и водопоглощение 0,5-1,0 мас.%. При этих показателях композиция имеет недостаточную производительность и может изменять цвет в процессе переработки. Уровень физико-механических свойств и водопоглощения также невысок.
Целью изобретения является улучшение перерабатываемости и повышение физико-механических свойств наполненной композиции на основе поливинилхлорида.
Для достижения поставленной цели предлагается состав и способ получения наполненной композиции на основе поливинилхлорида.
С целью улучшения перерабатываемости и повышения физико-механических свойств наполненная композиция для профильных изделий на основе поливинилхлорида, включающая термостабилизатор, целлюлозный наполнитель, активатор наполнителя, смазку, диоксид титана и карбонат кальция в качестве активатора наполнителя содержит диметакрилат триэтиленгликоля или диметакрил-(1,3)-(бис-глицерин)-(2)-фталат при следующем соотношении компонентов композиции, мас.ч.:
поливинилхлорид
100
термостабилизатор
1,2-5,5
целлюлозный наполнитель
10,0-50,0
диметакрилат триэтиленгликоля
или диметакрил-(1,3)-(бис-глицерин)-(2)-фталат
0,5-5,0
смазка
0,5-1,8
диоксид титана
1,0-2,0
карбонат кальция
2,0-3,0
Для достижения поставленной цели предлагается способ получения вышеприведенной наполненной композиции для профильных изделий на основе поливинилхлорида путем предварительного смешения целлюлозного наполнителя и активатора наполнителя при температуре 70-75°С в течение 10-15 минут с последующим добавлением поливинилхлорида, термостабилизатора, диоксида титана и карбоната кальция при перемешивании до температуры 90-95°С в течение 2-3 минут, введением смазки в течение 3-5 минут с повышением температуры до 105-110°С, перемешиванием полученной композиции при этой температуре в течение 12-17 минут с последующим охлаждением до 35-45°С.
В качестве активатора целлюлозного наполнителя используют триэтиленгликоль диметакрилат (ТГМ-3) (ТУ 2226-426-0008947-2005) и диметакрил-(1,3)-(бис-глицерин)-(2)-фталат (ТМГФ-11).
В качестве ПВХ можно использовать суспензионный ПВХ С 6358М (ГОСТ 14332-78), ПВХ С 6558 УЛП (ТУ 6-01-1265-81) и др.
В качестве целлюлозного наполнителя можно использовать древесную муку (ГОСТ 16361-87), молотые злаки, измельченные отходы древесно-стружечных плит (ДСП) и т.д.
В качестве термостабилизатора композиция может содержать тиогликолят диоктилолова марки OTS-17 или OTS-20 фирмы Akzo Nobel, смесь стеарата Ва (ТУ 6-09-17-243-88), стеарата Са (ТУ 6-09-17-317-96) и стеарата Zn (ТУ 6-09-316-96), эпоксидированное соевое масло (ЭСМ) (ТУ 6-10-722-86), смесь трехосновного сульфата свинца (ТОСС) (ТУ 6-09-40-98-75) с двухосновным стеаратом свинца (ДОСС) (ТУ 6-09-17-320-96) и др.
В качестве смазки можно использовать стеариновую кислоту (ГОСТ 6484-96), полиэтиленовый воск ПВ-200 (ТУ РБ 3000141455.024-2002) или окисленный углеводородный воск фирмы Baerlocher GmbH и др.
Заявляемая композиция содержит диоксид титана (ГОСТ 9808-84) и карбонат кальция (ГОСТ 12085-73).
Композиция может дополнительно содержать технологические добавки, выбранные из группы сополимеров метилметакрилата с 5-10 мас.% алкилакрилата (бутилакрилата, этилакрилата) марок «Paraloid K-120N» фирмы Rohm and Haas Со, «Кале-Асе РА-210» фирмы Kaneka Corp, Лакрис 95 (ТУ 6-01-1320-86), Россия, а также оксид кальция (ГОСТ 8677-76).
Ниже приведены примеры, иллюстрирующие сущность изобретения.
Пример №1
Перемешивание компонентов осуществляли в двухстадийном турбосмесителе фирмы «Papenmeier», Германия. В разогретую до 70-75°С камеру горячего смешения загружали 30 мас.ч. древесной муки, 1,5 мас.ч. активатора наполнителя ТГМ-3 и перемешивали при скорости мешалки 600 об/мин в течение 10-15 мин, затем загружали 100 мас.ч. ПВХ, 1,5 мас.ч. тиогликолята диоктилолова, 1,5 мас.ч. диоксида титана, 2,0 мас.ч. карбоната кальция, продолжали перемешивание компонентов при повышенной до 1400 об/мин скорости мешалки в течение 2-3 мин до температуры 90-95°С и добавляли 0,5 мас.ч. стеариновой кислоты и 0,3 мас.ч. полиэтиленового воска. Перемешивание продолжали до температуры 105-110°С в течение 3-5 мин, затем снижали скорость перемешивания до 600 об/мин и продолжали смешение в течение 15 мин.
После этого смесь выгружали в камеру холодного смешения, где при скорости мешалки 105 об/мин перемешивали смесь, охлаждая ее до 35-45°С. После охлаждения смесь перегружалась в бункер экструдера-гранулятора - комбипласта фирмы «Werner und Pflei-derer», Германия. Гранулирование осуществляли при температурах от 140 до 180°С по зонам экструдера. Переработку гранул в изделия проводили на одношнековом экструдере при температурах от 145 до 185°С.
р
u
пл
дин
Из полученных гранул вальцепрессовым методом были изготовлены образцы для оценки физико-механических свойств: прочности при разрыве (σ), модуля упругости при изгибе (Е), ударной вязкости по Шарпи (А) и водопоглощения. Для оценки времени пластикации (τ) и динамической термостабильности (τ) использовали гранулы наполненной композиции.
Методы испытаний наполненных ПВХ-композиций приведены в таблице 1, а состав и свойства - в таблице 2.
Примеры №2-13
Способ получения композиций по примеру №1. Методы испытаний в соответствии с таблицей №1. Состав и свойства приведены в таблице 2.
Пример №14 (для сравнения по прототипу)
Состав, способ получения и свойства композиции по авторскому свидетельству НРБ №49553.
Примеры №15-20 (для сравнения)
Способ получения композиций по примеру №1. Методы испытаний в соответствии с таблицей №1. Состав и свойства приведены в таблице 2.
2
2
Из приведенных в таблице 2 данных видно, что время пластикации при 180°С предлагаемой композиции составляет 0,7-2,0 мин, термостабильность при 180°С 45-65 мин, прочность при растяжении 35-53 МПа, модуль упругости при изгибе 2,7-4,5 ГПа, ударная вязкость 6-17 кДж/м, водопоглощение 0,2-0,75 мас.%. Эти показатели свойств предлагаемой наполненной композиции значительно превосходят свойства прототипа, где время пластикации 2,0-3,5 мин, термостабильность 38-45 мин, прочность при растяжении 20,3-33,7 МПа, модуль упругости при изгибе 2,5-3,5 ГПа, ударная вязкость 2,9-4,5 кДж/м, водопоглощение 0,5-1,0 мас.% (см. примеры №1-13 в сравнении с №14).
Примеры №15-18 показывают, что использование активатора наполнителя в количествах за пределами заявляемых повышает время пластикации композиции и ухудшает ее физико-механические свойства.
Приведенные в таблице 2 примеры №19-20 показывают, что наполненные композиции того же состава, но не содержащие активатора наполнителя, значительно уступают по всем свойствам заявляемой наполненной композиции.
Поставленная авторами цель - улучшение перерабатываемости и повышение физико-механических свойств - достигается составом предлагаемой наполненной композиции и способом ее получения. Способ получения заявляемой композиции отличается от способа по прототипу тем, что активация наполнителя осуществляется при температуре 70-75°С (по прототипу при 110-115°С), смешение с полимером и остальными компонентами композиции при температуре 75-95°С (по прототипу 130-135°С), конечная температура смешения 105-110°С (по прототипу 130-135°С).
Обработка наполнителя при температуре 70-75°С приводит к оптимальному распределению активатора в порах наполнителя и к экономии электроэнергии.
Повышение температуры смешения до 130-135°С приводит к образованию в смеси жестких монолитных частиц типа «рыбий глаз», которые при переработке в профили ухудшают внешний вид изделия.
Заявляемый состав наполненной композиции на основе поливинилхлорида и способ ее получения позволяет перерабатывать наполненные композиции экструзией в профильные изделия с улучшенными физико-механическими свойствами и низким водопоглощением.